СПОСОБ СУШКИ СФЕРИЧЕСКОГО ПОРОХА

Способ сушки сферического пороха, включающий подачу пороха с графитом через циклон-осадитель в камеру сушки, сушку пороха путем подачи теплоносителя в нижнюю часть камеры с температурой 88-98°C в течение 60-80 мин, затем в течение 140-180 мин с температурой 65-75°C, охлаждение и выгрузку пороха в приемный бункер, отличающийся тем, что сушку пороха осуществляют в роторном двухкамерном аппарате, в первой зоне (камере) при единовременной загрузке 20-40 кг (на сухой вес) при температуре 98-65°C и напоре воздуха 1,5-4,9 кПа происходит удаление влаги, во второй зоне (камере) путем подачи воздуха с температурой 20-30°C порох охлаждают до температуры 40-60°C в течение 15-25 мин.